(57)【要約】      （修正有）【課題】特定のイミダゾリウムブロミド誘導体、及びそれを用いた金ナノ粒子の製造方法。【解決手段】機能化イオン液体の3-(12-ドデシルブロミド)-1(3-ピロールプロピル基)イミダゾリウムブロミドを、金ナノ粒子を合成するための安定化剤とし、且つイオン液体の濃度及び還元剤の用量を調整する、二十面体の金ナノ粒子の製造方法。【選択図】なし【特許請求の範囲】
【請求項１】
機能化イオン液体3-(12-ドデシルブロミド)-1(3-ピロールプロピル基)イミダゾリウムブロミドであって、
（１）0.01molのイミダゾールを20mLの無水アセトニトリルに溶かして、0℃の氷浴で掻き混ぜて、0.015molの水素化ナトリウムを加えて1時間反応させて、0.005molの1,12-ジブロモドデカンを含む50mLのアセトニトリル溶液を入れて、65℃で12時間加熱・回流させた後、N-（12-ドデシルブロミド）イミダゾールの黄色い液体を生成する。
（２）1mmolの N-（12-ドデシルブロミド）イミダゾールを取って、1.1mmolの1-（3-ブロモプロピル）ピロールと一緒に、30mLのメチルベンゼンに溶かして、窒素がある条件の下で、且つ80℃で24時間反応させて、イオン液体である薄い黄色且つ油状に呈した3-(12-ドデシルブロミド)-1(3-ピロールプロピル基)イミダゾリウムブロミドを得る。
上記の製造方法により製造されることを特徴とする3-(12-ドデシルブロミド)-1(3-ピロールプロピル基)イミダゾリウムブロミド。
【請求項２】
以下の工程を含む金ナノ粒子の製造方法。
工程S1、金ナノ粒子の種を合成する：0.951mLの2次蒸留水に、0.42mL 0.002mol/LのHAuCl4溶液を加えて、しっかりと掻き混ぜて、1.25mL 0.20〜0.40mol/Lの3-(12-ドデシルブロミド)-1(3-ピロールプロピル基)イミダゾリウムブロミド液体を加えた後、0.5mL新製の0.01mol/L のNaBH4溶液を入れて、27℃で2〜4時間そのまま置いて、金ナノ粒子の種を得て、4℃で保存する。
工程S2、金ナノ粒子を合成する：試験管へ2.6mLの2次蒸留水、1.67mL 2×10-3mol/Lの HAuCl4溶液、3.96mL 0.4〜0.6mol/Lの3-(12-ドデシルブロミド)-1(3-ピロールプロピル基)イミダゾリウムブロミド溶液と54μL 0.1mol/Lのアスコルビン酸溶液を順次に加えて2分間激しくかき混ぜて、最後は100〜150μLの工程S1で生成した金ナノ粒子の種を加えて、20〜40秒をかき混ぜて、温度を25〜30℃の間に保持させた状態で、12〜24時間そのまま置いて金ナノ粒子の溶液を生成する。
工程S3：工程S2で生成した金ナノ粒子の溶液に対して遠心分離を行い、金ナノ粒子の固体を収集し、且つ水で洗浄した後、再び遠心分離を行い、金ナノ粒子の固体を収集する。
【請求項３】
工程S1における3-(12-ドデシルブロミド)-1(3-ピロールプロピル基)イミダゾリウムブロミド溶液の濃度は0.25mol/Lであることを特徴とする請求項２に記載の金ナノ粒子の製造方法。
【請求項４】
工程S2における3-(12-ドデシルブロミド)-1(3-ピロールプロピル基)イミダゾリウムブロミド溶液の濃度は0.50mol/Lであることを特徴とする請求項２に記載の金ナノ粒子の製造方法。
【請求項５】
工程S２において、120μLの工程S1で生成した金ナノ粒子の種を加えることを特徴とする請求項２に記載の金ナノ粒子の製造方法。
【請求項６】
工程S２において、温度を27℃に保持させた状態で、24時間そのまま置いて金ナノ粒子の溶液を生成することを特徴とする請求項２に記載の金ナノ粒子の製造方法。
【請求項７】
工程S3において、遠心分離の条件は12000r/minの速度で、金ナノ粒子に対して8〜10分間遠心分離を行い、上層の液体を除去し、下層の固体を改めて水に分散して、遠心分離によって金ナノ粒子の固体を得ることを特徴とする請求項２に記載の金ナノ粒子の製造方法。
【発明の詳細な説明】
【技術分野】
【０００１】
本発明は金ナノ粒子材料の研究分野に関し、特に快速且つ環境に優しい機能化イオン液体に基づく金ナノ粒子の製造方法に関する。
【背景技術】
【０００２】
イミダゾールというイオン液体は他のイオン液体と比べて、空気、水および電気化学等のテストにおいて、良い安定性を持っており、且つ幅広い液体範囲を持っているので、安定化剤として貴金属ナノ粒子の形を修飾したり、調整したり、また、貴金属ナノ粒子の界面に対して基修飾を行うことに用いられる。ナノ粒子の修飾に用いられる機能化イオン液体は、通常スルフヒドリル基、カルボキシル基、アミノ基、ヒドロキシ基等がある。これらの基の作用により、ナノ粒子が溶液に分散しやすくなる。基によって、異なる静電反発力が生じるので、ナノ粒子の間に異なる間隔が生じる。
【０００３】
金ナノ粒子は明らかな表面効果、容積効果、量子効果、小寸法効果及びマクロ量子トンネル効果を持っており、その光学特性、電気的特性、センサー特性及び生物化学特性は現在研究のホットスポットになって、超分子、生物化学、ナノエレクトロニクス、光エレクトロニクス、触媒作用及び生物医学等の分野に広く応用されている。
【０００４】
金ナノ粒子のサイズ及び形はその性能を決める重要な要素であるため、粒子のサイズと形を極めて正しくコントロールすることは、高性能の金ナノ粒子を製造するかなめとなって、材料性能研究やデバイスの研究開発の前提となる。これらのデバイスの性能はかなりの程度で金ナノ粒子の大きさ、形、組立にかかっている。現在、いろいろな金ナノ粒子の製造方法が開発されており、液相還元法は今まで最も適当な製造方法であり、主に還元剤を使って塩化金酸溶液を還元する。還元剤としてよくクエン酸ナトリウム、水素化ホウ素ナトリウム、アスコルビン酸等を使っている。従来の製造方法において、保護剤として界面活性剤がよく使われており、且つ還元剤の用量を調整することで、金ナノ粒子の形とサイズをコントロールしているが、このような保護剤はナノに応用される際、妨害になって金ナノ粒子の応用範囲を制限する場合もある。
【発明の概要】
【発明が解決しようとする課題】
【０００５】
上記既存技術に存在する問題に対して、本発明は簡単で有効な機能化イオン液体に基づく金ナノ粒子の製造方法を提供することを目的とする。
【課題を解決するための手段】
【０００６】
上記の目的を実現するために、本発明の使用する技術的な解決方案は以下の通りである。
【０００７】
機能化イオン液体3-(12-ドデシルブロミド)-1(3-ピロールプロピル基)イミダゾリウムブロミドであって、その製造方法は以下の通である。
【０００８】
（１）0.01molのイミダゾールを20mLの無水アセトニトリルに溶かして、0℃の氷浴で掻き混ぜて、0.015molの水素化ナトリウムを加えて1時間反応させて、0.005molの1,12-ジブロモドデカンを含む50mLのアセトニトリル溶液を入れて、65℃で12時間加熱・回流させた後、N-（12-ドデシルブロミド）イミダゾールの黄色い液体を生成する。
【０００９】
（２）1mmolの N-（12-ドデシルブロミド）イミダゾールを取って、1.1mmolの1-（3-ブロモプロピル）ピロールと一緒に、30mLのメチルベンゼンに溶かして、窒素がある条件の下で、且つ80℃で24時間反応させて、イオン液体である薄い黄色且つ油状に呈した3-(12-ドデシルブロミド)-1(3-ピロールプロピル基)イミダゾリウムブロミドを得る。
【００１０】
上記の他に、本発明は金ナノ粒子の製造方法を提供し、以下の工程を含む。
【００１１】
工程S1、金ナノ粒子の種を合成する：0.951mLの2次蒸留水に、0.42mL 0.002mol/LのHAuCl4溶液を加えて、しっかりと掻き混ぜて、1.25mL 0.20~0.40mol/Lの3-(12-ドデシルブロミド)-1(3-ピロールプロピル基)イミダゾリウムブロミドを加えた後、0.5mL新製の0.01mol/L のNaBH4溶液を入れて、27℃で2〜4時間そのまま置いて、金ナノ粒子の種を得て、4℃で保存する。
【００１２】
工程S2、金ナノ粒子を合成する：試験管へ2.6mLの2次蒸留水、1.67mL 2×10-3mol/Lの HAuCl4溶液、3.96mL 0.4~0.6mol/Lの3-(12-ドデシルブロミド)-1(3-ピロールプロピル基)イミダゾリウムブロミド溶液と54μL 0.1mol/Lのアスコルビン酸溶液を順次に加えて2分間激しくかき混ぜて、最後は100〜150μLの工程S1で生成した金ナノ粒子の種を加えて、20〜40秒をかき混ぜて、温度を25〜30℃の間に保持させた状態で、12〜24時間そのまま置いて金ナノ粒子の溶液を生成する。
【００１３】
工程S3：工程S2で生成した金ナノ粒子の溶液に対して遠心分離を行い、金ナノ粒子の固体を収集し、且つ水で洗浄した後、再び遠心分離を行い、金ナノ粒子の固体を収集する。
【００１４】
好ましくは、前記金ナノ粒子の製造方法には、工程S1における3-(12-ドデシルブロミド)-1(3-ピロールプロピル基)イミダゾリウムブロミド溶液の濃度は0.25mol/Lである。
【００１５】
好ましくは、前記金ナノ粒子の製造方法には、工程S2における3-(12-ドデシルブロミド)-1(3-ピロールプロピル基)イミダゾリウムブロミド溶液の濃度は0.50mol/Lである。
【００１６】
好ましくは、前記金ナノ粒子の製造方法には、工程S２において、120μLの工程S1で生成した金ナノ粒子の種を加える。
【００１７】
好ましくは、前記金ナノ粒子の製造方法には、工程S２において、温度を27℃に保持させた状態で、24時間そのまま置いて金ナノ粒子の溶液を生成する。
【００１８】
好ましくは、前記金ナノ粒子の製造方法には、工程S3において、遠心分離の条件は12000r/minの速度で、金ナノ粒子に対して8〜10分間遠心分離を行い、上層の液体を除去し、下層の固体を改めて水に分散して、遠心分離によって金ナノ粒子の固体を得る。
【発明の効果】
【００１９】
従来の技術と比べて、本発明の有益な効果は以下の通りである。
【００２０】
（1） 本発明において、2−ブロモアルカンがイミダゾールに取って代わって、且つブロモプロピルピロールと反応して、二つの側鎖に形成した。一つの側鎖に臭素原子が付いており、もう一つの側鎖に、ピロール基を含んで、且つアニオンが臭素イオンの3-(12-ドデシルブロミド)-1(3-ピロールプロピル基)イミダゾリウムブロミド液体が形成し、また3-(12-ドデシルブロミド)-1(3-ピロールプロピル基)イミダゾリウムブロミド液体を金ナノ粒子の形を調節するための調節剤とし、アスコルビン酸を還元剤とし、イオン液体の濃度及び還元剤の用量を調節し、且つ反応時間を最適化し、シード法によって、サイズが均一である二十面体の金ナノ粒子を製造することに成功した。
【００２１】
（2） 本発明は機能化イオン液体を安定化剤として、貴金属ナノ粒子の形を修飾したり、調整したり、また、貴金属ナノ粒子の界面に対して基修飾を行うことに、新しい考えを提供する。また本発明の製造方法は簡単で、エコであり、金属の形を合成やコントロールすることに、新しい発展方法を提供する。
【図面の簡単な説明】
【００２２】
【図１】本発明イオン液体3-(12-ドデシルブロミド)-1(3-ピロールプロピル基)イミダゾリウムブロミドの合成回路図である。
【図２】本発明で製造する3-(12-ドデシルブロミド)-1(3-ピロールプロピル基)イミダゾリウムブロミドの核磁気共鳴スペクトログラムである。
【図３】本発明の実施例2で製造した金ナノ粒子の紫外可視吸収スペクトルである。
【図４】本発明の実施例2で製造した金ナノ粒子の透過電子顕微鏡像である。
【図５】本発明の実施例2で製造した金ナノ粒子のX線粉末回折スペクトルである。
【図６】本発明の実施例3で製造した金ナノ粒子の透過電子顕微鏡像である。
【図７】対比例1で製造した金ナノ粒子の透過電子顕微鏡像である。
【図８】対比例2で製造した金ナノ粒子の透過電子顕微鏡像である。
【発明を実施するための形態】
【００２３】
当業者が本発明の技術的な解決手段をより良く理解するため、次に、図面と併せて本発明を詳しく説明する。この部分の説明は、実証性と解釈性のみであり、本発明の保護範囲は何ら限定されない。特別に説明しない限り、本発明の使用する試薬や、方法及び設備等は本技術分野の通常の試剤、方法、設備である。
【実施例１】
【００２４】
図1に示すように、機能化イオン液体3-(12-ドデシルブロミド)-1(3-ピロールプロピル基)イミダゾリウムブロミドであって、その製造方法は以下の通りである。
【００２５】
（１）0.01molのイミダゾールを20mLの無水アセトニトリルに溶かして、0℃の氷浴で掻き混ぜて、0.015molの水素化ナトリウムを加えて1時間反応させて、0.005molの1,12-ジブロモドデカンを含む50mLのアセトニトリル溶液を入れて、65℃で12時間加熱・回流させた後、N-（12-ドデシルブロミド）イミダゾールの黄色い液体を生成する。
【００２６】
（２）1mmolの N-（12-ドデシルブロミド）イミダゾールを取って、1.1mmolの1-（3-ブロモプロピル）ピロールと一緒に、30mLのメチルベンゼンに溶かして、窒素がある条件の下で、且つ80℃で24時間反応させて、イオン液体である薄い黄色且つ油状に呈した3-(12-ドデシルブロミド)-1(3-ピロールプロピル基)イミダゾリウムブロミドを得る。
【００２７】
20mgの上記合成した3-(12-ドデシルブロミド)-1(3-ピロールプロピル基)イミダゾリウムブロミドというイオン液体をクロロホルムに溶かして、プロトン核磁気共鳴1HNMRによって検出を行う。
1HNMR(400MHz，D2O)δ：8.396(1H，d)、7.37(2H，d) 、6.69(2H，d) 、6.08(2H，d) 、4.08(2H，t) 、4.03(2H，t) 、3.98(2H，t) 、3.03(2H，t) 、2.32(2H，t) 、2.00(2H，t) 、1.135(18H，t)。
【００２８】
その結果は図2に示すように、スペクトログラムにおける化学シフト値及びピーク面積の値によって、分子における水素原子の種類及び含有量を確定し、更に産物の構造が正しいことを証明する。
【実施例２】
【００２９】
機能化イオン液体3-(12-ドデシルブロミド)-1(3-ピロールプロピル基)イミダゾリウムブロミドというイオンに基づく金ナノ粒子の製造方法であって、以下工程を含む。
【００３０】
工程S1、金ナノ粒子の種を合成する：0.951mLの2次蒸留水に、0.42mL 0.002mol/LのHAuCl4溶液を加えて、しっかりと掻き混ぜて、1.25mL 0.20~0.40mol/Lの3-(12-ドデシルブロミド)-1(3-ピロールプロピル基)イミダゾリウムブロミド溶液を加えた後、0.5mL新製の0.01mol/L のNaBH4溶液を入れて、27℃で2時間そのまま置いて、金ナノ粒子の種を得て、4℃で保存する。
【００３１】
工程S2、金ナノ粒子を合成する：試験管へ2.6mLの2次蒸留水、1.67mL 2×10-3mol/Lの HAuCl4溶液、3.96mL 0.4~0.6mol/Lの3-(12-ドデシルブロミド)-1(3-ピロールプロピル基)イミダゾリウムブロミド溶液と54μL 0.1mol/Lのアスコルビン酸溶液を順次に加えて2分間激しくかき混ぜて、最後は100〜150μLの工程S1で生成した金ナノ粒子の種を加えて、20秒をかき混ぜて、温度を27℃の間に保持させた状態で、24時間そのまま置いて金ナノ粒子の溶液を生成する。
【００３２】
工程S3、工程S2で生成した金ナノ粒子の溶液に対して12000r/minの速度で10分間遠心分離を行い、上層の液体を除去し、下層の固体を改めて水に分散して、12000r/minの速度で10分間遠心分離によって金ナノ粒子の固体を収集し、遠心分離を行った金ナノ粒子の固体を水で三回洗浄する。
【００３３】
紫外可視吸収スペクトルによって、3-(12-ドデシルブロミド)-1(3-ピロールプロピル基)イミダゾリウムブロミドのイオン溶液に基づく製造した二十面体に対して、400〜800 nmの範囲での光吸収状況に対して分析を行う。上記で製造した金ナノ粒子の固体を水に分散して、少量の金ナノ粒子ゾルを1cmの石英キュベットに入れた後、その結果は図3に示すように、金ナノ粒子の吸収ピークは525nmにいる。
【００３４】
また、透過電子顕微鏡によって、製造した金ナノ粒子の形及び粒度を検出した、その結果は図4に示すように、本実施例で製造した金ナノ粒子の形は二十面体であり、且つ金ナノ粒子の平均粒度は30 nmであって、溶液において、金ナノ粒子が単分散の状態になって、参考文献に記載の紫外吸収ピーク及びサイズ対応関係と一致している。
【００３５】
（参考文献）
[1] Kihyun Kwon ,Yeol Lee K, Y W L, et al. Controlled synthesis of icosahedral gold nanoparticles and their surface-enhanced raman scattering property[J]. Journal of Physical Chemistry C, 2007, 111(3):1161-1165.
[2] Bastus N G, Comenge J, Puntes V. Kinetically controlled seeded growth synthesis of citrate-stabilized gold nanoparticles of up to 200 nm: size focusing versus Ostwald ripening[J]. Langmuir the Acs Journal of Surfaces & Colloids, 2011, 27(17):11098-11105.
【００３６】
X線回折によって金ナノ粒子の結晶回折パターンを記録した。その結果は図5に示すように、金ナノ粒子の四つの回折ピークを観察し、その回折角2θは38.40°、44.49°、64.91°、77.75°に位置する時、それぞれ金原子が面心立方格子に呈して積み重なった(111)，(200)，(220)，(311) 結晶面と対応し、金ナノ粒子の標準粉末回折パターンと一致する。これで、本発明の製造方法によって二十面体の金ナノ粒子を製造することに成功したことが証明される。また、図から見れば、その中で、（111）結晶面のピーク面積は（200）結晶面のピーク面積の2.5倍になっており、合成した金ナノ粒子に（111）結晶面が多量に含まれることは、今後の研究及びタンパク質固定に、大量な活性サイトを提供する。
【実施例３】
【００３７】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S1においてNaBH4溶液を加えた後、27℃で4hそのまま置いて、金ナノ粒子の種を得ることである。
【００３８】
その他は前記の実施例2と同じである。
【００３９】
また、透過電子顕微鏡によって、製造した金ナノ粒子の形及び粒度を検出した、その結果は図6に示すように、本実施例で製造した金ナノ粒子の形は二十面体であり、且つ金ナノ粒子の平均粒度は30 nmであって、溶液において、金ナノ粒子が単分散の状態になる。
【実施例４】
【００４０】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S1における3-(12-ドデシルブロミド)-1(3-ピロールプロピル基)イミダゾリウムブロミド溶液の濃度は0.40 mol/Lである。
【００４１】
その他は前記の実施例2と同じである。
【００４２】
また、透過電子顕微鏡によって、製造した金ナノ粒子の形及び粒度を検出した、その結果から見れば、本実施例で製造した金ナノ粒子の形は二十面体であり、且つ金ナノ粒子の平均粒度は30 nmであって、溶液において、金ナノ粒子が単分散の状態になる。
【実施例５】
【００４３】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S2における3-(12-ドデシルブロミド)-1(3-ピロールプロピル基)イミダゾリウムブロミド溶液の濃度は0.60 mol/Lである。
【００４４】
その他は前記の実施例2と同じである。
【００４５】
また、透過電子顕微鏡によって、製造した金ナノ粒子の形及び粒度を検出した、その結果から見れば、本実施例で製造した金ナノ粒子の形は二十面体であり、且つ金ナノ粒子の平均粒度は30 nmであって、溶液において、金ナノ粒子が単分散の状態になる。
【実施例６】
【００４６】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S1において150μLの工程S1で製造した金ナノ粒子の種を加えることである。
【００４７】
その他は前記の実施例2と同じである。
【００４８】
また、透過電子顕微鏡によって、製造した金ナノ粒子の形及び粒度を検出した、その結果から見れば、本実施例で製造した金ナノ粒子の形は二十面体であり、且つ金ナノ粒子の平均粒度は30 nmであって、溶液において、金ナノ粒子が単分散の状態になる。
【実施例７】
【００４９】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S2において、12時間そのまま置くことである。
【００５０】
その他は前記の実施例2と同じである。
【００５１】
また、透過電子顕微鏡によって、製造した金ナノ粒子の形及び粒度を検出した、その結果から見れば、本実施例で製造した金ナノ粒子の形は二十面体であり、且つ金ナノ粒子の平均粒度は30 nmであって、溶液において、金ナノ粒子が単分散の状態になる。
【対比例１】
【００５２】
本実施例において、機能化イオン液体3-(12-ドデシルブロミド)-1(3-ピロールプロピル基)イミダゾリウムブロミドに基づく金ナノ粒子の製造方法を提供しており、実施例2と違うところは、工程S１における3-(12-ドデシルブロミド)-1(3-ピロールプロピル基)イミダゾリウムブロミド溶液の濃度は0.50 mol/Lである。
【００５３】
その他は前記の実施例2と同じである。
【００５４】
また、透過電子顕微鏡によって、製造した金ナノ粒子の形及び粒度を検出した。その結果は図7に示すように、本実施例で製造した金ナノ粒子の形はナノスフェアになって、且つ金ナノ粒子の平均粒度は本発明の実施例2において製造した二十面体の金ナノ粒子より大きく、且つナノスフェアの一部に集合現象が発生したことが分かる。
【対比例２】
【００５５】
本実施例において、前記機能化イオン液体3-(12-ドデシルブロミド)-1(3-ピロールプロピル基)イミダゾリウムブロミドに基づく金ナノ粒子の製造方法を提供しており、実施例2と違うところは、工程S2において、温度を35℃に保持させた状態で、24時間そのまま置くことである。
【００５６】
その他は前記の実施例2と同じである。
【００５７】
また、透過電子顕微鏡によって、製造した金ナノ粒子の形及び粒度を検出した。その結果は図8に示すように、本実施例で製造した金ナノ粒子の形はナノスフェアになって、酷く集合現象が発生したことが分かる。その原因は、置く時間が長くなって、金ナノ粒子のサイズが大きすぎたので集合現象を引き起こした。これによって、金ナノ粒子の成長時間を変更すれば、金ナノ粒子の形及び粒径に影響を与えることが分かる。
【００５８】
たくさんなテストを通して、本発明のテストにおいて、何れも一つのパラメータや方法を変更すれば、最後製造した金ナノ粒子の形とサイズも異なることが分かる。本発明に限定された最適化な各工程やパラメータの下でなければ、本発明のテスト結果に達成できないことを表す。
【００５９】
要するに、本発明において、2−ブロモアルカンがイミダゾールに取って代わって、且つブロモプロピルピロールと反応して、二つの側鎖に形成した。一つの側鎖に臭素原子が付いており、もう一つの側鎖に、ピロール基を含んで、且つアニオンが臭素イオンの3-(12-ドデシルブロミド)-1(3-ピロールプロピル基)イミダゾリウムブロミド液体が形成した。その中で、ハロゲン化物イオンは、金ナノ粒子の形を調整・コントロールすることに、極めて重要な役割を果たす。本発明において、塩化金酸を前身として、3-(12-ドデシルブロミド)-1(3-ピロールプロピル基)イミダゾリウムブロミド液体を形の調節剤 とし、アスコルビン酸を還元剤とし、イオン液体の濃度及び還元剤の用量を調節し、且つ反応時間を最適化し、シード法によって、サイズが均一である二十面体の金ナノ粒子を製造することに成功した。本発明は機能化イオン液体を安定化剤として、貴金属ナノ粒子の形を修飾したり、調整したり、また、貴金属ナノ粒子の界面に対して基修飾を行うことに、新しい考えを提供する。また本発明の製造方法は簡単で、エコであり、金属の形を合成やコントロールすることに、新しい発展方法を提供する。
【００６０】
説明すべきなのは、本明細書に具体的な個別事例を応用して本発明の原理及び実施方式を説明したが、上記の実例の説明は本発明の方法及びその基本理念に対する理解を手伝うだけに用いる。上記は本発明の好ましい実施方式のみであり、注意すべきなのは、文字表現の制限性のため、客観的に無限の具体的な構造が存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【図１】
2020063227.tif 000002
【図２】
2020063227.tif 000003
【図３】
2020063227.tif 000004
【図４】
2020063227.tif 000005
【図５】
2020063227.tif 000006
【図６】
2020063227.tif 000007
【図７】
2020063227.tif 000008
【図８】
2020063227.tif 000009